СЫРЬЕВАЯ СМЕСЬ ДЛЯ ИЗГОТОВЛЕНИЯ ТЕПЛОИЗОЛЯЦИОННОГО МАТЕРИАЛА
CRUDE MIXTURE FOR PRODUCING THERMAL INSULATION MATERIAL

Изобретете относится к промышленности строительных теплоизоляционных материалов.
Известен теплоизоляционный материал, содержащий, мас.%: каолиновое волокно 40,0-50,0; растворимое стекло 15,0-20,0; феррохромовый или ферромарганцевый шлак 20,0-30,0; асбест 10,0-15,0 [1].
Задачей изобретения является повышение термостойкости теплоизоляционного материала.
Технический результат достигается тем, что сырьевая смесь для изготовления теплоизоляционного материала, содержащая каолиновое волокно, растворимое стекло, асбест, дополнительно содержит молотое кварцевое стекло, каолин н глинозем при следующем соотношении компонентов, мас.%: каолиновое волокно 48,0-51,0; растворимое стекло 6,0-8,0; асбест 5,0-7,0; молотое кварцевое стекло 14,0-18; каолин 15,0-18,0; глинозем 4,0-6,0.
В таблице приведены составы сырьевой смеси для изготовления теплоизоляционного материала.
Таблица
Компоненты
Состав, мас. %:
1
2
3
Каолиновое волокно
48,0
49,0
51,0
Растворимое стекло
- натриевое
8,0
4,0
-
- калиевое
-
3,0
6,0
Асбест
7,0
6,0
5,0
Молотое кварцевое стекло
18,0
16,0
14,0
Каолин
15,0
17,0
18,0
Глинозем
4,0
5,0
6,0
Термостойкость (нагрев до 1000°С, охлаждение до 20°С на воздухе), циклы
не менее 110
не менее 110
не менее 110
Компоненты дозируют в требуемых количествах. Кварцевое стекло (бой) размалывают до порошкообразного состояния, просеивают через сетку №008. Асбест подвергают распушке. Молотое кварцевое стекло, глинозем, растворимое стекло смешивают. В смесь вводят каолиновое волокно и подготовленный асбест, затем перемешивают все компоненты еще раз. Из подготовленной смеси формуют изделия (плиты, полуцилиндры, сегменты), которые обжигают при температуре 1220-1250°С.
Источник информации
1. SU 1143729, С04В 30/02, 1985.